(57)【要約】【課題】  液晶表示パネルの衝撃吸収材等として好適なアクリル系粘着性樹脂フィルムを、表面の汚染無く、ブロッキング等の障害を防止して、より簡便に製造し、かつ、前記アクリル系粘着性樹脂フィルムを液晶表示パネル等に容易に実装することが可能な手段を提供する。【解決手段】  第１層に少なくとも１種のポリエチレンからなる樹脂層、第２層にアクリル系ブロック共重合体からなる粘着性柔軟層、第３層に中密度ポリエチレンまたは高密度ポリエチレンから選択される少なくとも１種のポリエチレンからなる樹脂層を順次積層したフィルムを共押出成形することにより、前記課題を解決する。実装の際には、第３層、続いて第１層を剥離して、第２層を液晶表示パネル等に装着する。【選択図】      図１
2010143132.tif 000002
【特許請求の範囲】
【請求項１】
第１層に少なくとも１種のポリエチレンからなる樹脂層、第２層にアクリル系ブロック共重合体からなる粘着性柔軟層、第３層に中密度ポリエチレン、または高密度ポリエチレンから選択される少なくとも１種のポリエチレンからなる樹脂層が、共押出成形により順次積層されていることを特徴とする、共押出積層フィルム。
【請求項２】
前記第１層の樹脂層が、直鎖状低密度ポリエチレンを８０重量%以上含むことを特徴とする、請求項１に記載の共押出積層フィルム。
【請求項３】
前記第２層のアクリル系ブロック共重合体からなる粘着性柔軟層が、メタクリル酸アルキルエステル−アクリル酸アルキルエステル−メタクリル酸アルキルエステルからなるトリブロック共重合体、または、メタクリル酸アルキルエステル−アクリル酸アルキルエステル−アクリル酸アルキルエステルからなるトリブロック共重合体、を含むものであることを特徴とする、請求項１〜２に記載の共押出積層フィルム。
【請求項４】
前記メタクリル酸アルキルエステル重合体ブロック、およびアクリル酸アルキルエステル重合体ブロックが炭素数１〜４のアルキル基を有するものであることを特徴とする、請求項３に記載の共押出積層フィルム。
【請求項５】
前記メタクリル酸アルキルエステル重合体ブロックが、メタクリル酸メチル重合体ブロックであり、前記アクリル酸アルキルエステル重合体ブロックが、アクリル酸ブチル重合体ブロックであることを特徴とする、請求項４に記載の共押出積層フィルム。
【請求項６】
前記第３層を構成する樹脂の曲げ弾性率が３００ＭＰａ以上であることを特徴とする、請求項１〜５に記載の共押出積層フィルム。
【請求項７】
前記第３層を構成する樹脂のループスティフネスが３０ｍＮ／１５ｍｍ以上であることを特徴とする、請求項１〜６に記載の共押出積層フィルム。
【請求項８】
前記第３層の樹脂層が、メタロセン触媒を使用して重合した高密度ポリエチレン樹脂からなることを特徴とする、請求項１〜７に記載の共押出積層フィルム。
【請求項９】
前記第１層の厚みが第３層の厚み以下であり、該第１層の厚みが３０μｍ以上５０μｍ以下であることを特徴とする、請求項１〜８に記載の共押出積層フィルム。
【発明の詳細な説明】
【技術分野】
【０００１】
本発明は、液晶表示パネル、タッチパネル等の表面の衝撃吸収材として好適なアクリル系粘着性柔軟材を、剥離容易な樹脂層で保護した共押出積層フィルムに関するものである。
【背景技術】
【０００２】
従来、携帯電話等の液晶表示パネルにおいては、当該表示パネルの保護板として、ポリカーボネート製又はアクリル製等の透明樹脂板が設けられていた。これは、液晶表示パネルを構成するガラス板等の基層は薄く作ることが求められ、かつ、無アルカリガラスを使用する必要があるために強度が低く、押圧や衝撃によって、容易に破損してしまうという問題があるためである。
【０００３】
ここで、保護板として透明樹脂板を設ける場合には、該透明樹脂板の歪みが、前記液晶表示パネルの基層に伝わって該基層を破損してしまうことを防止するために、または、ペン入力式の液晶表示装置における入力時の押圧力で液晶表示パネルが撓んで表示が乱れることを防止するために、前記透明樹脂板と前記液晶表示パネルの基層との間に空隙を設ける必要があった。
【０００４】
しかし、前記空隙を設けた場合には、屈折率の違いにより、空隙と透明樹脂板との界面や、空隙と液晶表示パネルの基層との界面で、光が反射して二重映り等を起こし、表示が見にくくなるという問題を生じていた。
【０００５】
また、携帯電話等、携行を目的とする製品は、出来るだけ薄く作られることが好ましく、前記保護板自体の厚さを薄くすること、並びに、前記保護板と前記液晶表示パネル間の空隙を排除する手段が望まれていた。
【０００６】
そこで、空隙を排除して、剛性層としての透明樹脂層とガラス製の液晶表示パネルの基層との間に、ガラスとの屈折率の近いアクリル系粘着材料からなる積層シートを設けることや、硬質の樹脂による保護板の代わりに、アクリル系ゴム等からなる透明の衝撃吸収層を液晶表示パネルの基層上に設けることが提案されている。（例えば、特許文献１、２）
【０００７】
【特許文献１】特開２００５−１７９４８１号公報
【特許文献２】特開２００５−１３４８４１号公報
【発明の開示】
【発明が解決しようとする課題】
【０００８】
上述のとおり、液晶表示パネルやタッチパネル等の保護層として、柔軟性が高く、組立時に積層して貼り合わせることが容易な粘着性を有し、かつ、ガラスやアクリルとの屈折率が近いアクリル系フィルムの需要が高まっている。
【０００９】
しかしながら、これまでアクリル系粘着性柔軟フィルムの実用例は少なく、また、その製造方法は、コーティング法により基材上にアクリル系樹脂層を形成する方法や、更に前記アクリル系樹脂層の表面に粘着層をコーティングする方法が主流であり、より簡便に、かつ、表面の汚染なく製造できる方法が望まれていた。
【００１０】
また、Ｔダイ法、インフレーション法等により、アクリル系樹脂フィルムを製膜することも行われているが、粘着性の高いアクリル系樹脂を単層でフィルム状に製膜し、該フィルムをロール状に巻き取ると、フィルム同士の密着により強いブロッキングが発生し、巻き取ったフィルムが剥がれなくなるという問題があった。
【００１１】
また、製膜フィルムを巻き取るまでの過程でも、各ガイドロール等に巻きついたり、表面に埃等の異物が粘着して製品の価値を著しく損なったりするという問題がある。
【００１２】
さらには、押出し樹脂の表面が粘着性のアクリル系樹脂となるために、押出しダイス内部の流路に前記アクリル系樹脂が付着残留してしまい、ポリエチレン等、他の樹脂に切り替えた際のパージ時間が多く必要となり、コストの増加に繋がるという問題もある。
【００１３】
本発明は上記事情に対処してなされたものであり、ブロッキング等の障害を防止し、粘着性樹脂表面への異物付着を無くし、より簡便に製造でき、かつ、液晶表示パネル等への実装も容易にできるアクリル系粘着性柔軟層を有する共押出積層フィルムを提供することを目的とする。
【課題を解決するための手段】
【００１４】
本発明者は、上記のような問題点を解決すべく種々研究した結果、アクリル系粘着性柔軟層を、特定のポリエチレン層からなる剥離層で挟んだ積層フィルムとして、共押出成形した共押出積層フィルムであれば、より簡便に製造でき、ブロッキング等粘着性樹脂が付着することにより生じる障害を防止でき、粘着性柔軟層表面に異物が付着することも防止でき、かつ、液晶表示パネル等への実装時には、前記剥離層を容易に剥離して、前記アクリル系粘着性柔軟層を前記パネル等に装着することができることを見出して本発明を完成したものである。
【００１５】
すなわち、本発明の請求項１に係る発明は、第１層に少なくとも１種のポリエチレンからなる樹脂層、第２層にアクリル系ブロック共重合体からなる粘着性柔軟層、第３層に中密度ポリエチレン、または高密度ポリエチレンから選択される少なくとも１種のポリエチレンからなる樹脂層が、共押出成形により順次積層されていることを特徴とする、共押出積層フィルムである。
【００１６】
また、本発明の請求項２に係る発明は、前記第１層の樹脂層が、直鎖状低密度ポリエチレンを８０重量%以上含むことを特徴とする、請求項１に記載の共押出積層フィルムである。
【００１７】
また、本発明の請求項３に係る発明は、前記第２層のアクリル系ブロック共重合体からなる粘着性柔軟層が、メタクリル酸アルキルエステル−アクリル酸アルキルエステル−メタクリル酸アルキルエステルからなるトリブロック共重合体、または、メタクリル酸アルキルエステル−アクリル酸アルキルエステル−アクリル酸アルキルエステルからなるトリブロック共重合体、を含むものであることを特徴とする、請求項１〜２に記載の共押出積層フィルムである。
【００１８】
また、本発明の請求項４に係る発明は、前記メタクリル酸アルキルエステル重合体ブロック、およびアクリル酸アルキルエステル重合体ブロックが炭素数１〜４のアルキル基を有するものであることを特徴とする、請求項３に記載の共押出積層フィルムである。
【００１９】
また、本発明の請求項５に係る発明は、前記メタクリル酸アルキルエステル重合体ブロックが、メタクリル酸メチル重合体ブロックであり、前記アクリル酸アルキルエステル重合体ブロックが、アクリル酸ブチル重合体ブロックであることを特徴とする、請求項４に記載の共押出積層フィルムである。
【００２０】
また、本発明の請求項６に係る発明は、前記第３層を構成する樹脂の曲げ弾性率が３００ＭＰａ以上であることを特徴とする、請求項１〜５に記載の共押出積層フィルムである。
【００２１】
また、本発明の請求項７に係る発明は、前記第３層を構成する樹脂のループスティフネスが３０ｍＮ／１５ｍｍ以上であることを特徴とする、請求項１〜６に記載の共押出積層フィルムである。
【００２２】
また、本発明の請求項８に係る発明は、前記第３層の樹脂層が、メタロセン触媒を使用して重合した高密度ポリエチレン樹脂からなることを特徴とする、請求項１〜７に記載の共押出積層フィルムである。
【００２３】
また、本発明の請求項９に係る発明は、前記第１層の厚みが第３層の厚み以下であり、該第１層の厚みが３０μｍ以上５０μｍ以下であることを特徴とする、請求項１〜８に記載の共押出積層フィルムである。
【発明の効果】
【００２４】
本発明によれば、ガラスやＰＥＴフィルム等に適度な粘着性を有し、液晶表示パネルやタッチパネル等の衝撃吸収材として好適なアクリル系粘着性柔軟層を、特定のポリエチレン樹脂からなる剥離層で挟んだ積層フィルムとして共押出成形しているため、前記ブロッキング等の障害や、粘着性柔軟層表面への異物付着を回避し、簡便に、前記共押出積層フィルムを製造することができる。また、液晶表示パネル等への実装時には、前記共押出積層フィルム表裏の前記剥離層を容易に剥離して、前記アクリル系粘着性柔軟層を液晶表示パネル等へ装着することができる。
【発明を実施するための最良の形態】
【００２５】
以下、本発明の実施の形態について、図面を参照して説明する。
図１は本発明に係る共押出積層フィルムの層構成の一例を示す断面図であり、図２は本発明に係る共押出積層フィルムのアクリル系粘着性柔軟層を液晶表示パネルに実装した一例を示す断面図である。
【００２６】
本発明に係る共押出積層フィルムは、図１に示すように、第１層に少なくとも１種のポリエチレンからなる樹脂層、第２層にアクリル系ブロック共重合体からなる粘着性柔軟層、第３層に中密度ポリエチレン、または高密度ポリエチレンから選択される少なくとも１種のポリエチレンからなる樹脂層が、この順で設けられて共押出成形された積層体であり、液晶表示パネル等への実装時には、第３層、続いて第１層を剥離して、表面に異物付着等が無いアクリル系粘着性柔軟層を、図２に示すように、液晶表示パネルのガラスや、透明保護板のＰＥＴフィルム等に装着することが出来るものである。
【００２７】
次に、本発明に係る共押出積層フィルムを構成する材料、および製造方法等について説明する。
【００２８】
まず、本発明に係る共押出積層フィルムを構成する第１層の樹脂については、熱によって溶融し、押出機等の押出ダイ等から押出可能であり、相溶し得る熱可塑性樹脂の１種ないし２種以上の混合物を使用することができ、例えば、低密度ポリエチレン（ＬＤＰＥ）、直鎖状低密度ポリエチレン（Ｌ−ＬＤＰＥ）、メタロセン触媒を使用して重合したエチレン−α−オレフィン共重合体、中密度ポリエチレン（ＭＤＰＥ）、高密度ポリエチレン（ＨＤＰＥ）を使用することができる。
【００２９】
上記の中でも、低密度ポリエチレン、直鎖状低密度ポリエチレンが好ましく、特に直鎖状低密度ポリエチレンが好ましく、更には８０重量%以上の直鎖状低密度ポリエチレンに低密度ポリエチレンを２０重量％以下添加した樹脂組成物が特に好ましい。これは当該樹脂組成物の表面の凹凸が少ないため、共押成形されるアクリル系粘着性柔軟層の表面も、より平滑となるためである。
【００３０】
次に、本発明に係る共押出積層フィルムを構成する第２層のアクリル系粘着性柔軟層については、粘着性と柔軟性を併せ持つアクリル系ブロック共重合体からなる樹脂が使用できる。
【００３１】
例えば、式Ａ−Ｂ−Ａ、または式Ａ−Ｂ−Ｂ（式中、ＡおよびＢはそれぞれ異なる重合体ブロックを表し、Ａはメタクリル酸アルキルエステル単位からなり、Ｂはアクリル酸アルキルエステル単位からなる）で表されるトリブロック共重合体を含む樹脂が使用できる。好ましくは上記重合体ブロックＡおよびＢが、炭素数１〜４のアルキル基を有するメタクリル酸アルキルエステル単位、およびアクリル酸アルキルエステル単位から主としてなるアクリル系樹脂が好ましい。さらには、上記重合体ブロックＡがメタクリル酸メチル重合体ブロックであり、上記重合体ブロックＢがアクリル酸ブチル重合体ブロックであるアクリル系樹脂が好ましい。
【００３２】
特に好ましいアクリル系トリブロック共重合体の具体例としては、ポリメタクリル酸メチル−ｂ−ポリアクリル酸ｎ−ブチル−ｂ−ポリメタクリル酸メチル、ポリメタクリル酸メチル−ｂ−ポリアクリル酸ｎ−ブチル−ｂ−ポリアクリル酸メチル、ポリメタクリル酸メチル−ｂ−ポリアクリル酸ｎ−ブチル−ｂ−ポリアクリル酸エチルなどのトリブロック共重合体を挙げることができる。
【００３３】
トリブロック共重合体中の重合体ブロックＡ、重合体ブロックＢの重量平均分子量は、必ずしも限定されないが、一般的にはそれぞれ３，０００〜５００，０００の範囲であることが好ましく、３，０００〜３００，０００の範囲であることがより好ましい。またトリブロック共重合体全体の重量平均分子量は、必ずしも限定されないが、一般的には１０，０００〜１，０００，０００の範囲であることが好ましく、４０，０００〜２００，０００の範囲であることがより好ましい。
上記条件を満たす樹脂としては、例えば、株式会社クラレ製のＬＡポリマーがある。
【００３４】
次に、本発明に係る共押出積層フィルムを構成する第３層の樹脂には、密度０．９２５ｇ／ｃｍ3以上０．９４０ｇ／ｃｍ3未満の中密度ポリエチレン、または密度０．９４０ｇ／ｃｍ3以上の高密度ポリエチレン樹脂から選択される少なくとも１種からなる樹脂を用いることができる。中でも、曲げ弾性率が３００ＭＰａ以上、好ましくは４００ＭＰａ以上の樹脂であることが好ましい。該第３層から第１層と第２層の積層体を剥離する場合、該第３層に腰の強さがある方が剥離しやすいからである。なお、曲げ弾性率はＪＩＳ  Ｋ７１７１に準拠して、試験速度５．０ｍｍ／ｍｉｎで測定したものである。
【００３５】
また、前記第３層を構成する樹脂のループスティフネスは、３０ｍＮ／１５ｍｍ以上であることが好ましく、さらには６０ｍＮ／１５ｍｍ以上であることが好ましい。
第３層を構成する樹脂のループスティフネスが、３０ｍＮ／１５ｍｍ未満では、当該樹脂の腰が弱く、該第３層から第１層と第２層の積層体を剥離する場合に、剥離が容易ではなくなるからである。一方、第３層を構成する樹脂のループスティフネスが、６０ｍＮ／１５ｍｍ以上であれば、腰強度は十分強く、該第３層から第１層と第２層の積層体を剥離する場合に、容易に剥離することが出来ることが確認された。
【００３６】
なお、ループスティフネスとは、テープ状のフィルム試験片の両端を挟持固定し、円又は楕円のループを形成してから、ループの頂点を圧子で押圧して、その応力を検出することにより得られる値であり、この値が大きいほど試験フィルムの腰強度が強いと評価されるものである。
【００３７】
本発明におけるループスティフネスの測定は、（株）東洋精機製作所製のループスティフネステスタを用いて、積層フィルムを１５ｍｍ×１５０ｍｍの帯状に切断し、その帯状片の中央付近で直径８０ｍｍの円形ループを作り、この円形ループを外側から１５ｍｍ押し込んだ時にかかる荷重をループスティフネスとして測定した。
【００３８】
また、特に高密度ポリエチレン樹脂については、メタロセン触媒を使用して重合した樹脂であることが好ましい。これは樹脂表面の凹凸を低減させる効果が得られるためである。
【００３９】
また、当該第３層を構成する樹脂の融点は、低い方が好ましく、１４０℃以下が好ましく、さらには１３０℃以下であることがより好ましい。これは、前記に例示した第２層のアクリル系樹脂は高温で急激に粘度が低下するため、第３層の樹脂の融点が高い場合、第３層が良好に加工できる温度域では、前記アクリル系樹脂の粘度は低いものとなり、目的の厚みまで厚くすることが難しくなるからである。また、インフレーション成形の場合には、前記アクリル系樹脂を含む積層フィルムを吹き上げることが難しくなる。さらには、各層間の粘度が大きく異なることによる流れムラが発生し、得られる共押出積層フィルムは、表面凹凸の多いフィルムになってしまうからである。
【００４０】
なお、本発明に係る共押出積層フィルムは、液晶表示パネル等への実装に当たり、使用するアクリル系粘着性柔軟層の大きさに合わせてカットされる。その際は、例えば、該積層フィルムの第１層側からハーフカットを施して、第１層と第２層を切り抜き、第３層は切り抜かない状態としてから、まず第１層と第２層を積層したまま、ハーフカット部分より第３層から剥がして、装着するガラス等に貼付する。次に、粘着テープを第１層の表面に貼付し、粘着テープごと第１層を引き剥がすことにより、第２層のみが、所定の大きさで液晶表示パネル等に装着される。
【００４１】
ここで、第３層の厚みは、５０μｍ以上が好ましく、更には１００μｍ以上が好ましい。５０μｍ未満では、第２層のアクリル系粘着性柔軟層と剥離しにくくなり、実装時の作業性が低下するからである。
【００４２】
また、第１層の厚みは、第３層の厚み以下であることが好ましく、更には３０μｍ以上５０μｍ以下が好ましい。その理由は、第１層の厚みが、第３層の厚みより大きいと、第１層と第２層の積層体の第３層からの剥離性が低下し、コストアップにもつながるためである。また、第１層の厚みが、３０μｍ未満であると第２層からの剥離の際に、第１層が伸びてしまい、剥離性が低下するため好ましくないからである。
【００４３】
本発明に係る共押出積層フィルムは、Ｔダイ共押出機、インフレ−ション共押出機等を使用して共押出成形することができる。
【００４４】
次に、本発明に係る共押出積層フィルムの製膜条件としては、製膜フィルムの引取り速度が速い方が好ましく、成形方法がインフレーション成形の場合はブロー比が大きいと、表面平滑性が高くなり、好ましいものである。ただし、目的とするアクリル系粘着性柔軟層の厚みや、押出機の押出能力、製膜安定性、装置の仕様等から、引取り速度やブロー比の大きさには限界があるため、可能な範囲で大きくすることが望ましいものである。
製膜温度は、使用する樹脂の融点や粘度等により左右されるが、１８０℃〜２００℃が好ましい。
【００４５】
なお、本発明に係る共押出積層フィルムは、液晶表示パネル、タッチパネル等の衝撃吸収材として好適であり、主にこれらの用途を想定しているが、本発明はこれら用途に限定されるものではない。
【実施例】
【００４６】
次に実施例を挙げて、本発明を更に具体的に説明する。
［実施例１］
（１）樹脂組成物の調製
まず、各層を構成する樹脂として、下記の樹脂組成物を調製した。
【００４７】
（第１層）
直鎖状低密度ポリエチレン（商品名：ユメリット（登録商標）１５４０Ｆ、宇部丸善ポリエチレン株式会社製、密度＝０．９１３１ｇ／ｃｍ3、ＭＦＲ＝４．０ｇ／１０分）９５重量部と、低密度ポリエチレン（商品名：ノバテック（登録商標）ＬＦ５４７、日本ポリエチレン株式会社製、密度＝０．９２４ｇ／ｃｍ3、ＭＦＲ＝３．５ｇ／１０分）５重量部とからなる樹脂組成物（表1においてＬ−１と示す）を調製した。
【００４８】
（第２層）
アクリルエラストマ（商品名：ＬＡポリマーＬＡ２２５０、株式会社クラレ製、ＭＦＲ（１９０℃）＝２５ｇ／１０分）１００重量部からなる樹脂組成物を調製した。
【００４９】
（第３層）
中密度ポリエチレン（商品名：ウルトゼックス（登録商標）４５７０、株式会社プライムポリマー製、密度＝０．９４５ｇ／ｃｍ3、ＭＦＲ＝７．０ｇ／１０分、曲げ弾性率＝６６０ＭＰａ）１００重量部からなる樹脂組成物（表1においてＭ−１と示す）を調製した。
【００５０】
（２）製膜
次に、調製した前記樹脂組成物を使用し、３種３層のＴダイ共押出製膜機を用いて、第１層の膜厚を３０μｍ、第２層の膜厚を１５０μｍ、第３層の膜厚を１００μｍにそれぞれ１９０℃で共押出製膜して、本発明の積層フィルムを製造したところ、安定した製膜が可能であった。
【００５１】
（３）剥離性
製造した積層フィルムの第１層側からハーフカットを施し、第１層と第２層を、ハーフカット部分より第３層から剥がしたところ、剥離性は良好であった。
なお、引張試験機テンシロンＳＴＡ−１１５０（オリエンテック社製）を用いて、第３層と第２層の層間剥離強度を測定したところ、０．２６Ｎ／２５ｍｍであった。また、第３層のみを剥離して、ループスティフネステスタ（東洋精機製作所製）によりループスティフネスを測定したところ、８２ｍＮ／１５ｍｍであった。
【００５２】
その後、第２層側の表面をガラス板に粘着し、粘着テープを第１層の表面に貼付し、粘着テープを剥がすことにより、第1層を容易に剥離することが可能であった。
なお、前記と同様に測定した結果、第１層と第２層の層間剥離強度は、０．１６Ｎ／２５ｍｍであった。また、第１層のみを剥離して、ループスティフネスを測定した結果は、１ｍＮ／１５ｍｍであった。
結果を表１に示す。
【００５３】
［実施例２］
（１）樹脂組成物の調製
まず、各層の樹脂として、第１層と第２層は実施例１と同じものを調整し、第３層は下記の樹脂組成物を調製した。
【００５４】
（第３層）
メタロセン触媒を使用して重合した高密度ポリエチレン（商品名：クレオレックス（登録商標）Ｋ４７５０、旭化成ケミカルズ株式会社製、密度＝０．９４７ｇ／ｃｍ3、ＭＦＲ＝５．０ｇ／１０分）１００重量部からなる樹脂組成物（表1においてＨ−１と示す）を調製した。
【００５５】
（２）製膜
次に、調製した前記樹脂組成物を使用し、実施例１と同様に、第１層の膜厚を３０μｍ、第２層の膜厚を１５０μｍ、第３層の膜厚を１００μｍにそれぞれ共押出製膜して、本発明の積層フィルムを製造したところ、安定した製膜が可能であった。
【００５６】
（３）剥離性
製造した積層フィルムの第１層側からハーフカットを施し、第１層と第２層を、ハーフカット部分より第３層から剥がしたところ、剥離性は良好であった。
なお、実施例１と同様に測定した結果、第３層と第２層の層間剥離強度は０．３５Ｎ／２５ｍｍであり、第３層のみを剥離して、ループスティフネスを測定した結果は、７９ｍＮ／１５ｍｍであった。
【００５７】
その後、第２層側の表面をガラス板に粘着し、粘着テープを第１層の表面に貼付し、粘着テープを剥がすことにより、第1層を容易に剥離することが可能であった。
なお、前記と同様に測定した結果、第１層と第２層の層間剥離強度は、０．２２Ｎ／２５ｍｍであった。また、第１層のみを剥離して、ループスティフネスを測定した結果は、１ｍＮ／１５ｍｍであった。
結果を表１に示す。
【００５８】
［実施例３］
（１）樹脂組成物の調製
まず、各層の樹脂として、第２層は実施例１と同じものを調整し、第１層と第３層は下記の樹脂組成物を調製した。
【００５９】
（第１層）
直鎖状低密度ポリエチレン（商品名：ユメリット（登録商標）１５２０Ｆ、宇部丸善ポリエチレン株式会社製、密度＝０．９１３ｇ／ｃｍ3、ＭＦＲ＝２．０ｇ／１０分、曲げ弾性率＝１９０ＭＰａ）９５重量部と、低密度ポリエチレン（商品名：ノバテック（登録商標）ＬＦ５４７、日本ポリエチレン株式会社製、密度＝０．９２４ｇ／ｃｍ3、ＭＦＲ＝３．５ｇ／１０分）５重量部とからなる樹脂組成物（表1においてＬ−２と示す）を調製した。
【００６０】
（第３層）
中密度ポリエチレン（商品名：ウルトゼックス（登録商標）４０２０Ｌ、株式会社プライムポリマー製、密度＝０．９３７ｇ／ｃｍ3、ＭＦＲ＝２．３ｇ／１０分、曲げ弾性率＝５３０ＭＰａ）１００重量部からなる樹脂組成物（表1においてＭ−２と示す）を調製した。
【００６１】
（２）製膜
次に、調製した前記樹脂組成物を使用し、３種３層の上吹き空冷インフレ−ション共押出製膜機を用いて、第１層の膜厚を３０μｍ、第２層の膜厚を１５０μｍ、第３層の膜厚を１００μｍにそれぞれ１９０℃で共押出製膜して、本発明の積層フィルムを製造したところ、安定した製膜が可能であった。
【００６２】
（３）剥離性
製造した積層フィルムの第１層側からハーフカットを施し、第１層と第２層を、ハーフカット部分より第３層から剥がしたところ、剥離性は良好であった。
なお、実施例１と同様に測定した結果、第３層と第２層の層間剥離強度は、０．２２Ｎ／２５ｍｍであった。また、第３層のみを剥離して、ループスティフネスを測定した結果は、６５ｍＮ／１５ｍｍであった。
【００６３】
その後、第２層側の表面をガラス板に粘着し、粘着テープを第１層の表面に貼付し、粘着テープを剥がすことにより、第１層を容易に剥離することが可能であった。
なお、前記と同様に測定した結果、第１層と第２層の層間剥離強度は、０．１９Ｎ／２５ｍｍであった。また、第１層のみを剥離して、ループスティフネスを測定した結果は、１ｍＮ／１５ｍｍであった。
結果を表１に示す。
【００６４】
［実施例４］
（１）樹脂組成物の調製
まず、各層の樹脂として、第１層と第２層は実施例３と同じものを調整し、第３層は下記の樹脂組成物を調製した。
【００６５】
（第３層）
メタロセン触媒を使用して重合した高密度ポリエチレン（商品名：クレオレックス（登録商標）Ｋ４１２５、旭化成ケミカルズ株式会社製、密度＝０．９４１ｇ／ｃｍ3、ＭＦＲ＝２．５ｇ／１０分）１００重量部からなる樹脂組成物（表1においてＨ−２と示す）を調製した。
【００６６】
（２）製膜
次に、調製した前記樹脂組成物を使用し、実施例３と同様に、第１層の膜厚を３０μｍ、第２層の膜厚を１５０μｍ、第３層の膜厚を１００μｍにそれぞれ共押出製膜して、本発明の積層フィルムを製造したところ、安定した製膜が可能であった。
【００６７】
（３）剥離性
製造した積層フィルムの第１層側からハーフカットを施し、第１層と第２層を、ハーフカット部分より第３層から剥がしたところ、剥離性は良好であった。
なお、実施例１と同様に測定した結果、第３層と第２層の層間剥離強度は０．４１Ｎ／２５ｍｍであった。また、第３層のみを剥離して、ループスティフネスを測定した結果は、７２ｍＮ／１５ｍｍであった。
【００６８】
その後、第２層側の表面をガラス板に粘着し、粘着テープを第１層の表面に貼付し、粘着テープを剥がすことにより、第1層を容易に剥離することが可能であった。
なお、前記と同様に測定した結果、第１層と第２層の層間剥離強度は、０．２４Ｎ／２５ｍｍであった。また、第１層のみを剥離して、ループスティフネスを測定した結果は、１ｍＮ／１５ｍｍであった。
結果を表１に示す。
【００６９】
［比較例１］
（１）樹脂組成物の調製
まず、各層の樹脂として、第１層と第２層は実施例３と同じものを調整し、第３層は第１層と同じ樹脂組成物（表1においてＬ−２と示す）を調製した。
【００７０】
（２）製膜
次に、調製した前記樹脂組成物を使用し、実施例３と同様に、第１層の膜厚を３０μｍ、第２層の膜厚を１５０μｍ、第３層の膜厚を１００μｍにそれぞれ共押出製膜して、積層フィルムを製造したところ、安定した製膜が可能であった。
【００７１】
（３）剥離性
製造した積層フィルムの第１層側からハーフカットを施し、第１層と第２層を、ハーフカット部分より第３層から剥がしたところ、第３層の腰が弱いため、容易に剥離することはできなかった。
なお、実施例１と同様に測定した結果、第３層と第２層の層間剥離強度は０．１９Ｎ／２５ｍｍであった。また、第３層のみを剥離して、ループスティフネスを測定した結果は、２６ｍＮ／１５ｍｍであった。
結果を表１に示す。
【００７２】
［比較例２］
（１）樹脂組成物の調製
まず、各層の樹脂として、第１層と第２層は実施例３と同じものを調整し、第３層は下記の樹脂組成物を調製した。
【００７３】
（第３層）
低密度ポリエチレン（商品名：ノバテック（登録商標）ＬＦ５４７、日本ポリエチレン株式会社製、密度＝０．９２４ｇ／ｃｍ3、ＭＦＲ＝３．５ｇ／１０分）１００重量部とからなる樹脂組成物（表1においてＬ−３と示す）を調製した。
【００７４】
（２）製膜
次に、調製した前記樹脂組成物を使用し、実施例３と同様に、第１層の膜厚を３０μｍ、第２層の膜厚を１５０μｍ、第３層の膜厚を１００μｍにそれぞれ共押出製膜して、積層フィルムを製造したところ、安定した製膜が可能であった。
【００７５】
（３）剥離性
製造した積層フィルムの第１層側からハーフカットを施し、第１層と第２層を、ハーフカット部分より第３層から剥がしたところ、第３層の腰が弱いため、容易に剥離することはできなかった。
なお、実施例１と同様に測定した結果、第３層と第２層の層間剥離強度は０．１２Ｎ／２５ｍｍであった。また、第３層のみを剥離して、ループスティフネスを測定した結果は、２３ｍＮ／１５ｍｍであった。
結果を表１に示す。
【００７６】
［比較例３］
（１）樹脂組成物の調製
まず、各層の樹脂として、第１層から第３層とも実施例３と同じ樹脂組成物を調製した。
【００７７】
（２）製膜
次に、調製した前記樹脂組成物を使用し、３種３層の上吹き空冷インフレ−ション共押出製膜機を用いて、第１層の膜厚を１００μｍ、第２層の膜厚を１５０μｍ、第３層の膜厚を３０μｍにそれぞれ１９０℃で共押出製膜して、積層フィルムを製造したところ、安定した製膜が可能であった。
【００７８】
（３）剥離性
製造した積層フィルムの第１層側からハーフカットを施し、第１層と第２層を、ハーフカット部分より第３層から剥がしたところ、第３層が薄いため、容易に剥離することはできなかった。
なお、実施例１と同様に測定した結果、第３層と第２層の層間剥離強度は０．２３Ｎ／２５ｍｍであった。また、第３層のみを剥離して、ループスティフネスを測定した結果は、２ｍＮ／１５ｍｍであった。
結果を表１に示す。
【００７９】
以上の結果を表１に示す。表中、剥離性の評価は、第３層を容易に剥離できたものを○で示し、剥離可能ではあったが容易とは認められなかったものを△で示す。
本発明に係る実施例１〜４は、ループティフネスが６０〜１００ｍＮ/１５ｍｍの範囲にあり、ループティフネスが３０ｍＮ/１５ｍｍ未満の比較例１〜３に比べ、第３層の腰強度が強く、剥離性は良好であった。
【００８０】
【表１】
2010143132.tif 000003
【図面の簡単な説明】
【００８１】
【図１】本発明に係る共押出積層フィルムの層構成の一例を示す断面図である。
【図２】本発明に係る共押出積層フィルムのアクリル系粘着性柔軟層を液晶表示パネルに実装した一例を示す断面図である。
【符号の説明】
【００８２】
１      共押出積層フィルム
２      ポリエチレン樹脂層
３      アクリル系粘着性柔軟層
４      中密度ポリエチレン、または高密度ポリエチレン樹脂層
５      透明保護板
６      液晶表示パネル
【図１】
2010143132.tif 000004
【図２】
2010143132.tif 000005